(57)【特許請求の範囲】
【請求項１】
エアロゾル発生部材；
フィルタ材と、前記フィルタ材の外周面を巻装する１枚又は複数枚のフィルタラッパーと、を備えるフィルタ；及び
前記エアロゾル発生部材の端部及び前記フィルタの外周面を巻装する外側ラッパー；
を備え、
前記外側ラッパーの外周面は、算術平均粗さが２．０μｍ未満であり、
前記外側ラッパーで巻装された前記フィルタは、長さ１０ｍｍの範囲に対して、直径方向に圧縮荷重２．５Ｎをかけた後の圧縮回復性が６０％以上であり、
前記外側ラッパーで巻装された前記フィルタは、硬さが９０％未満であることを特徴とするフィルタ付き喫煙物品。
【請求項２】
前記外側ラッパーの外周面の算術平均粗さは、１．０μｍ以下であることを特徴とする請求項１に記載のフィルタ付き喫煙物品。
【請求項３】
前記外側ラッパー又は、前記１枚若しくは複数枚のフィルタラッパーの折り回復角度が６０度以上であることを特徴とする請求項１又は２に記載のフィルタ付き喫煙物品。
【請求項４】
前記外側ラッパー又は、前記１枚若しくは複数枚のフィルタラッパーの前記折り回復角度は、１００度以上であることを特徴とする請求項３に記載のフィルタ付き喫煙物品。
【請求項５】
前記外側ラッパー又は、前記１枚若しくは複数枚のフィルタラッパーの前記折り回復角度は、１００度以上１２０度以下であることを特徴とする請求項４に記載のフィルタ付き喫煙物品。
【請求項６】
前記外側ラッパーは、複数層を含むシートであることを特徴とする請求項１〜５のいずれか１項に記載のフィルタ付き喫煙物品。
【請求項７】
前記複数層を含むシートは、ポリオレフィン又はポリエステルを主成分とするフィルムからなる基材層を含むことを特徴とする請求項６に記載のフィルタ付き喫煙物品。
【請求項８】
前記基材層は、二軸延伸フィルムであることを特徴とする請求項７に記載のフィルタ付き喫煙物品。
【請求項９】
前記複数層を含むシートは、前記基材層の片面又は両面に設けられた表面層をさらに備えることを特徴とする請求項７又は８に記載のフィルタ付き喫煙物品。
【請求項１０】
前記表面層は、無機充填剤を含むことを特徴とする請求項９に記載のフィルタ付き喫煙物品。
【請求項１１】
前記外側ラッパーの坪量は、１００ｇ／ｍ２以上であることを特徴とする請求項１〜１０のいずれか１項に記載のフィルタ付き喫煙物品。
【請求項１２】
前記外側ラッパーの厚さは、１００μｍ以上であることを特徴とする請求項１〜１１のいずれか１項に記載のフィルタ付き喫煙物品。
【請求項１３】
前記１枚又は複数枚のフィルタラッパーは、ポリオレフィンを主成分とするフィルム又はポリエステルを主成分とするフィルムであることを特徴とする請求項１〜１０のいずれか１項に記載のフィルタ付き喫煙物品。
【請求項１４】
前記１枚又は複数枚のフィルタラッパーは、二軸延伸フィルムであることを特徴とする請求項１３に記載のフィルタ付き喫煙物品。
【請求項１５】
前記１枚又は複数枚のフィルタラッパーの合計の坪量は、１００ｇ／ｍ２以上であることを特徴とする請求項１３又は１４に記載のフィルタ付き喫煙物品。
【請求項１６】
前記１枚又は複数枚のフィルタラッパーの合計の厚さは、１００μｍ以上であることを特徴とする請求項１３〜１５のいずれか１項に記載のフィルタ付き喫煙物品。
【発明の詳細な説明】
【技術分野】
【０００１】
本発明は、フィルタ付き喫煙物品に関する。
【背景技術】
【０００２】
フィルタ付き喫煙物品、例えば、フィルタ付きシガレットは、シガレットロッドとフィルタとを突合せ、フィルタの外周面及び突合せ部近傍のシガレットロッドの外周面を外側ラッパーで巻装し、一体化したものである。【０００３】
フィルタ付き喫煙物品において、外側ラッパーで巻装されたフィルタは、喫煙時に使用者が口に咥える吸口部として機能する。吸口部の物理特性は、喫煙時に使用者に様々な感覚を与えるため、当該フィルタ付き喫煙物品に対する使用者の印象を左右する。【０００４】
特許文献１には、喫煙経験の間に使用者が喫煙物品フィルタの口側の端を噛んで楽しむことができるように、口側の端が一定以上の硬さを有する喫煙物品フィルタが開示されている。
【先行技術文献】
【特許文献】
【０００５】
【特許文献１】特表２０１６−５２３５６５号公報
【発明の概要】
【発明が解決しようとする課題】
【０００６】
しかしながら、特許文献１では使用者がフィルタを噛んで楽しむという行動に着目するものであり、喫煙時に使用者が吸口部を唇で保持する際の感覚（咥え心地）を評価するものではない。【０００７】
本発明は、喫煙時に使用者が吸口部を唇で保持する際の感覚（咥え心地）がよいフィルタ付き喫煙物品を提供することを課題とする。
【課題を解決するための手段】
【０００８】
本発明によると、エアロゾル発生部材；フィルタ材と、フィルタ材の外周面を巻装する１枚又は複数枚のフィルタラッパーと、を備えるフィルタ；及びエアロゾル発生部材の端部及び前記フィルタの外周面を巻装する外側ラッパー；を備え、外側ラッパーの外周面は、算術平均粗さが２．０μｍ未満であり、外側ラッパーで巻装されたフィルタは、長さ１０ｍｍの範囲に対して、直径方向に圧縮荷重２．５Ｎをかけた後の圧縮回復性が６０％以上であることを特徴とするフィルタ付き喫煙物品が提供される。
【発明の効果】
【０００９】
本発明によれば、使用者が吸口部を唇で保持する際の感覚（咥え心地）がよいフィルタ付き喫煙物品を提供することができる。
【図面の簡単な説明】
【００１０】
【図１】図１は、圧縮回復性を算出するための圧縮変形量−圧縮復元力曲線を示す概略図である。
【図２】図２は、硬さの定義を図示する概略図である。
【図３】図３は、第１の実施形態に係るフィルタ付き喫煙物品を示す概略断面図である。
【図４】図４は、第３の実施形態に係るフィルタ付き喫煙物品を示す概略断面図である。
【図５】図５は、圧縮回複性の測定方法を示す概略図である。
【発明を実施するための形態】
【００１１】
以下、本発明に係るフィルタ付き喫煙物品を詳細に説明する。
【００１２】
本発明に係るフィルタ付き喫煙物品は、エアロゾル発生部材と、フィルタ材及びフィルタ材の外周面を巻装する１枚又は複数枚のフィルタラッパーを備えるフィルタと、エアロゾル発生部材の端部及びフィルタの外周面を巻装する外側ラッパーとを備えている。外側ラッパーの外周面は、算術平均粗さが２．０μｍ未満であり、外側ラッパーで巻装されたフィルタは、長さ１０ｍｍの範囲に対して、直径方向に圧縮荷重２．５Ｎをかけた後の圧縮回復性が６０％以上である。
【００１３】
フィルタ付き喫煙物品において、外側ラッパーで巻装されたフィルタは、喫煙時に使用者が口に咥える吸口部である。また、外側ラッパーの外周面は、喫煙時に使用者の唇が触れる吸口部の外周面である。発明者らは、本発明のフィルタ付き喫煙物品によると、喫煙時に使用者が吸口部を唇で保持する際の感覚（咥え心地）が特に優れていることを見出した。
【００１４】
また、発明者らは、フィルタ付き喫煙物品の咥え心地をより向上するには、外側ラッパーの外周面の算術平均粗さが、１．５μｍ以下であることが好ましく、より好ましくは１．０μｍ以下であることを見出した。
【００１５】
さらに、発明者らは、フィルタ付き喫煙物品の咥え心地をより向上するには、外側ラッパーで巻装されたフィルタの長さ１０ｍｍの範囲に対して、直径方向に圧縮荷重２．５Ｎをかけた後の圧縮回複性が、６０％以上８０％未満であることが好ましく、より好ましくは６０％以上７０％未満であることを見出した。
【００１６】
外側ラッパーの外周面の算術平均粗さが低いほど、喫煙時に使用者が吸口部を唇で保持しているとき、使用者の唇に滑らかな感触を与える。吸口部の圧縮回複性が適切であると、喫煙時に使用者が吸口部を唇で保持しているとき、使用者の唇に好ましい圧力を与える。圧縮回複性が高いと、喫煙時に使用者が吸口部を唇で保持して圧縮した後、吸口部の形状が圧縮前の状態に回復することができるため好ましい。一方、吸口部の圧縮回複性が適切であっても外側ラッパーの算術平均粗さが高いと、使用者の唇に粗い感触を与えるため、咥え心地が好ましくならない。
【００１７】
また、発明者らは、フィルタ付き喫煙物品の咥え心地をより向上するには、外側ラッパー又は、１枚若しくは複数枚のフィルタラッパーの折り回復角度が、６０度以上であることが好ましく、より好ましくは１００度以上、さらに好ましくは１００度以上１２０度以下であることを見出した。外側ラッパー又は、１枚若しくは複数枚のフィルタラッパーの折り回復角度が大きいと、喫煙時に使用者が吸口部を唇で保持しているとき、使用者の唇がその硬さを感じ、咥え心地がよいと感じさせる。一般に、外側ラッパー又は、１枚若しくは複数枚のフィルタラッパーの折り回復角度が大きいと、外側ラッパーで巻装されたフィルタの圧縮回復性が向上する。
【００１８】
さらに、発明者らは、フィルタ付き喫煙物品の咥え心地をさらに向上するには、外側ラッパーで巻装されたフィルタの硬さが９０％未満であることが好ましく、より好ましくは８０％以上９０％未満、さらに好ましくは８５以上９０未満であることを見出した。フィルタ付き喫煙物品の咥え心地は、吸口部の硬さが硬すぎないほうが好ましいとわかった。
【００１９】
以下に、上述する用語「算術平均粗さ」、「圧縮回複性」、「折り回復角度」及び「硬さ」の定義を説明する。
【００２０】
＜算術平均粗さ＞
本明細書の用語「算術平均粗さ」は、ＩＳＯ１９９７に準拠した測定条件によって表面粗さ計を使用して測定される算術平均粗さ（Ｒａ）を示す。
【００２１】
＜圧縮回複性＞
本明細書の用語「圧縮回復性」は、圧縮に対する回複性を示す。圧縮回複性は、直径１０ｍｍの円柱状プランジャーを用い、外側ラッパーで巻装されたフィルタである試験サンプルを長さ１０ｍｍの範囲に対して直径方向に圧縮荷重２．５Ｎまで圧縮した後、圧縮操作を停止して、試験サンプルの形状が復元するときに得られる、圧縮変形量−圧縮復元力曲線から算出される。圧縮変形量は、圧縮荷重によって圧縮された試験サンプルの直径の変形量［ｍｍ］である。圧縮変形量−圧縮復元力曲線は、例えばレオメータを使用して測定される。図１は、設定速度で圧縮荷重２．５Ｎまで試験サンプルを直径方向に圧縮（曲線Ａ−Ｂ）した後、圧縮操作を停止して、試験サンプルからの復元力が０Ｎになるまで形状が復元するときの圧縮変形量［ｍｍ］に対する圧縮復元力［Ｎ］（曲線Ｂ−Ｃ）をプロットして得られる圧縮変形量−圧縮復元力曲線を示す概略図である。
【００２２】
圧縮変形量−圧縮復元力曲線において、圧縮時（曲線Ａ−Ｂ）の仕事量（領域ＡＢＤの面積）、復元時（曲線Ｂ−Ｃ）の仕事量（領域ＣＢＤの面積）をそれぞれ算出する。圧縮回復性［％］は、次式で算出される。
【００２３】
圧縮回復性［％］＝（領域ＣＢＤの面積）／（領域ＡＢＤの面積）×１００［％］
圧縮荷重を２．５Ｎにする理由は、喫煙時に使用者が吸口部を唇で保持するときの力の平均値が長さ１０ｍｍの範囲に対して圧縮荷重２．５Ｎであるためである。圧縮回複性は、圧縮操作を停止した後の試験サンプルの圧縮変形量（ＴＣｍｍ）が、圧縮前の圧縮変形量（０ｍｍ）に近づくほど高い値となる。また、圧縮回複性は、加圧時（曲線Ａ−Ｂ）及び圧縮操作停止後の復元時（曲線Ｂ−Ｃ）の圧縮変形量［ｍｍ］に対する圧縮復元力［Ｎ］が近いほど高い値となる。
【００２４】
＜折り回復角度＞
本明細書の用語「折り回復角度」は、シートの元の平面形状に戻る復元力を示す。折り回復角度は、あるシートを一定の圧力で１８０度まで折り曲げ、３０秒間静置した後のシートの折れ曲がり角度を示す。
【００２５】
＜硬さ＞
本明細書の用語「硬さ」とは、圧縮に対する抵抗を示す。硬さは、１０本の外側ラッパーで巻装されたフィルタに２ｋｇの負荷を２０秒間加え、外側ラッパーで巻装されたフィルタの窪んだ平均直径を測定することよって測定される。図２は、負荷をかける前の外側ラッパーで巻装されたフィルタ１０１、及び負荷がかけられている間の外側ラッパーで巻装されたフィルタ１０２を示す。硬さは、負荷Ｆがかけられる前の直径Ｄｓ、及び負荷Ｆがかけられているときの窪んだ直径Ｄｄより、次式で算出される。
【００２６】
硬さ（％）＝Ｄｄ／Ｄｓ×１００（％）
この試験は、ボルグワルド社製ＤＤ６０Ａ型Ｄｅｎｓｍｅｔｅｒという装置を用いて行うことができる。この試験は、ＤＤ６０Ａテストといわれ、この機器のための標準試験法に従って行われる。この試験は、摂氏２２±２度の周囲温度で行われる。
【００２７】
以下に、図面を参照しながら、いくつかの実施形態について説明する。実施形態を通して共通の要素には同一の符号を付すものとし、重複する説明は省略する。また、各図は実施形態の理解を促すための模式図であり、その形状や寸法、比等は実際と異なる個所がある。本明細書において、「上流」及び「下流」の用語を適宜用いるが、これらはフィルタ付き喫煙物品を喫煙したときのエアロゾルの流れる方向を基準としている。
【００２８】
（第１の実施形態）
図３は、第１の実施形態に係るフィルタ付き喫煙物品１の一部を拡大して示す概略断面図である。以下の説明では、フィルタ付き喫煙物品１の一例として、フィルタ付きシガレットについて説明するが、これに限定されない。フィルタ付き喫煙物品１は、フィルタが接続された他の喫煙物品である、例えば、シガー、シガリロ、電気加熱／化学反応熱を利用した非燃焼型喫煙具、非加熱型喫煙具等であってもよい。
【００２９】
フィルタ付き喫煙物品１は、エアロゾル発生部材１１と、フィルタ１２と、外側ラッパー１３とを備えている。エアロゾル発生部材１１は、例えば、シガレットロッド１１である。シガレットロッド１１は、通常のシガレットと同様に、たばこ刻み１１１と、たばこ刻み１１１の周囲を巻装するシガレットペーパー１１２とを備える。シガレットペーパー１１２は、例えば通気性を有する紙である。
【００３０】
フィルタ１２は、シガレットロッド１１の下流端に配置されている。フィルタ１２は、シガレットロッド１１と、同一又は略同一の直径を有している。フィルタ１２は、フィルタ材１２１と、フィルタ材１２１の周囲を巻装するフィルタラッパー１２２からなる。フィルタ１２は、単一のフィルタ材からなる、プレーンフィルタ構造を有する。
【００３１】
外側ラッパー１３は、シガレットロッド１１の下流端部及びフィルタ１２の外周面に巻かれ、シガレットロッド１１とフィルタ１２とを接続している。外側ラッパー１３は、一般的なフィルタ付き喫煙物品の製造に使用される、通常の接着剤によって、シガレットロッド１１及びフィルタ１２と接着されている。
【００３２】
外側ラッパー１３で巻装されたフィルタ１２は、圧縮荷重２．５Ｎをかけた後の圧縮回復性が６０％以上であり、好ましくは６０％以上８０％未満、より好ましくは６０％以上７０％未満である。外側ラッパー１３で巻装されたフィルタ１２の圧縮回複性は、外側ラッパー１３及びフィルタラッパー１２２の材料、厚さ及び坪量、並びにフィルタ材１２１の材料等によって総合的に決定される。外側ラッパー１３で巻装されたフィルタ１２からなる吸口部の圧縮回複性は、外側ラッパー１３の物理特性から得られることが好ましい。
【００３３】
（ａ）外側ラッパー（１３）
外側ラッパー１３は、フィルタに巻装されたときの外周面の算術平均粗さが、２．０μｍ未満であり、好ましくは１．５μｍ以下、さらに好ましくは１．０μｍ以下である。外側ラッパー１３の折り回復角度は、好ましくは６０度以上、より好ましくは１００度以上、さらに好ましくは１００度以上１２０度以下である。
【００３４】
外側ラッパー１３は、上述する算術平均粗さ、圧縮回複性、好ましくは折り回復角度を満足するように構成されていれば特に限定されない。外側ラッパー１３は、例えば複数の層を含むシートから構成される。複数の層を含むシートは、例えば基材層と、基材層の片面又は両面に設けられた表面層を備えている。
【００３５】
基材層は、特に限定されないが、折り回復角度が高い材料が好ましく、例えば樹脂フィルムである。樹脂フィルムは、熱可塑性樹脂フィルムであることが好ましく、例えばポリエチレン系樹脂、ポリプロピレン等のポリオレフィン系樹脂、ナイロン−６等のポリアミド系樹脂、ポリエチレンテレフタラート等のポリエステル系樹脂、ポリスチレン系樹脂、ポリカーボネート又はポリフェニルスルフィド又はこれらの混合物を含むフィルムが挙げられる。基材層は、特にポリエチレン系樹脂、ポリプロピレン等のポリオレフィン系樹脂、ポリエステル系樹脂のフィルムが好ましく、より好ましくはポリエステル又はポリオレフィンを主成分とするフィルムである。基材層は、剛性及び強度を高め、かつ折り回復角度を高めるため、二軸延伸フィルムであることが好ましい。基材層は、炭酸カルシウム、焼成クレイ、アルミナ、二酸化チタン等の無機充填剤又は有機充填剤を含有していてもよい。基材層は、単層構造であってもよいし、多層構造であってもよい。
【００３６】
表面層は、外側ラッパー１３の外周面を算術平均粗さ２．０μｍ以下にするものであれば特に限定されないが、例えば無機充填剤を含有する塗工層、樹脂からなる紙状層又はセルロースナノファイバーを含有する塗工層が挙げられる。
【００３７】
無機充填剤を含有する塗工層は、例えば、通常のコート紙の表面層と同様の白色顔料塗工層である。無機充填剤を含有する塗工層は、例えば、水性樹脂バインダー、無機充填剤、水性ポリマーを含有し、また着色剤を含有してもよい。無機充填剤としては、炭酸カルシウム、サチンホワイト、シリカ、酸化チタン、アルミナ、亜鉛華、酸化鉄、クレイ及び硫酸アルミニウム等が挙げられるが、特に炭酸カルシウム等の充填材類及び酸化チタン、亜鉛華、酸化鉄等の顔料類が好ましい。表面層の算術平均粗さを低くするため、無機充填剤の粒径は１５μｍ以下であることが好ましい。無機充填剤を含有する表面層を有することで、印刷性の向上、鉛筆筆記性の向上、白度の向上、着色、不透明感付与、表面の平滑性向上等の効果が得られる。
【００３８】
樹脂からなる紙状層とは、例えば、一軸方向にのみ延伸配向されたことによって多数のミクロボイドを有している樹脂フィルムである。樹脂からなる紙状層は、上述する無機充填剤を含有していても良い。樹脂からなる紙状層は、この多数のミクロボイドによって、印刷性の向上、鉛筆筆記性の向上、白度の向上、着色、不透明感付与、表面の平滑性向上等の効果が得られる。
【００３９】
セルロースナノファイバーを含有する塗工層とは、例えば、平均５０ｎｍ以下、かつ平均繊維長が１０μｍ以上のセルロースナノファイバーを含有する塗工層である。このセルロースナノファイバーを含有する塗工層は、セルロースナノファイバーを適当な溶媒（例えば水又はアルコール）に分散してスラリーを調整し、そのスラリーを基材層に塗工して、乾燥させることで作製することができる。
【００４０】
外側ラッパー１３が表面層を有すると、喫煙時に使用者が吸口部を唇で保持したとき、基材層が樹脂フィルムであっても、プラスチックのような感触がなくなるため好ましい。また、外側ラッパー１３は、一般的に意匠性を高めるため、ロゴマークや模様等の印刷がなされるため、印刷性を有する表面層を有することが好ましい。
【００４１】
外側ラッパー１３は、樹脂フィルムである基材層、無機充填剤を含有する塗工層又は樹脂からなる紙状層の表面層を有する、合成紙であることが好ましい。一般的に、無機充填剤を含有する塗工層を有する合成紙を表面塗工方式の合成紙とよび、例えばピーチコート（登録商標）（ＷＥＲ−１３５ＤＳ、ＷＥＦＹ−１２０、又はＳＥＹ−１３０ＦＰＰ）（日清紡ペーパープロダクツ株式会社）が挙げられる。一般的に、樹脂フィルムからなる紙状層を有する合成紙を、内部紙化方式の合成紙といい、例えばユポトレース（登録商標）、ニューユポ（商品名）、ウルトラユポ（登録商標）（株式会社ユポ・コーポレーション）等が挙げられる。
【００４２】
外側ラッパー１３の坪量は、吸口部に適切な圧縮回復性を得るため、５０ｇ／ｍ２以上２００ｇ／ｍ２未満であることが好ましく、より好ましくは１００ｇ／ｍ２以上２００ｇ／ｍ２未満である。外側ラッパー１３の坪量が大きいと、一般的に外側ラッパー１３の折り回復角度も向上するため好ましい。
【００４３】
外側ラッパー１３の厚さは、吸口部に適切な圧縮回複性を得るため、５０μｍ以上１５０μｍ未満であることが好ましく、より好ましくは１００μｍ以上１５０μｍ未満である。外側ラッパー１３が厚いと、一般的に折り回復角度も向上するため好ましい。
【００４４】
（ｂ）フィルタ材（１２１）
フィルタ材１２１は、通常のフィルタ材１２１で構成されてよく、例えばアセチルセルロース繊維から構成されている。フィルタ材１２１の物理特性は、吸口部の圧縮回複性に影響する。
【００４５】
フィルタ材１２１は、さらに可塑剤を添加されていてもよい。可塑剤としては、アセチルセルロース繊維を可塑化する可塑剤であれば特に限定されないが、例えばトリアセチンが挙げられる。アセチルセルロース繊維に対して可塑剤を添加すると、アセチルセルロース繊維が部分的に溶融し、繊維同士が接合される。その結果、アセチルセルロース繊維に対して可塑剤を添加することで、フィルタ材１２１の圧縮回複性が増加する。可塑剤の添加量が増加するほど、フィルタ材１２１の圧縮回複性が増加する。そのため、可塑剤の添加量を調節することで、フィルタ材１２１の圧縮回複性を調節することができる。可塑剤の添加量は、吸口部に必要とされる圧縮回複性に応じて適宜に選択されてよい。フィルタ材１２１において、アセチルセルロース繊維に配合される可塑剤の量は、例えば、アセチルセルロース繊維に対して０重量％〜２０重量％であることが好ましい。また、フィルタ材１２１には、接着剤が添加されていてもよい。接着剤を添加すると、可塑剤を添加したときと類似の効果が得られ、フィルタ材１２１の圧縮回複性上昇する。そのため、接着剤の添加量を調節することで、フィルタ材１２１の圧縮回複性を調節することができる。また、フィルタ材１２１は、活性炭等の吸着材や香料カプセル等の香味放出材をさらに含有していてもよい。
【００４６】
（ｃ）フィルタラッパー（１２２）
フィルタラッパー１２２は、例えば、通常のフィルタ付き喫煙物品１に用いられるフィルタラッパー１２２で構成されてよく、例えばセルロースベースの材料、紙、ボール紙、レコン、セルロースベースのフィルム又はこれらの組み合わせが挙げられる。フィルタラッパー１２２は、単層であってもよく、複数枚が接着剤等で接着されたものであってもよい。フィルタラッパー１２２の物理特性は、吸口部の圧縮回複性に影響する。フィルタラッパー１２２の坪量及び厚さが増加すると、一般的に吸口部の圧縮回復性及び硬さが増加する。しかしながら、フィルタラッパー１２２が汎用的なフィルタラッパーである厚さ
５０μｍ、坪量２７ｇ／ｍ２の紙で構成される場合、圧縮回複性への影響は少ない。
【００４７】
第１の実施形態に係るフィルタ付き喫煙物品１によれば、外側ラッパー１３の外周面の算術平均粗さ及び吸口部の圧縮回復性を共に満足しているため、喫煙時に使用者が吸口部を唇で保持する際の感覚（咥え心地）がよいという効果を得ることができる。
【００４８】
なお、第１の実施形態では、外側ラッパーで巻装されるフィルタである吸口部全体が算術平均粗さ及び圧縮回複性を満足している例を示して説明したが、この例に限定されない。例えば、これらの物理特性を満足するのは、吸口部のうち喫煙時に使用者が吸口部を唇で保持する際に接する下流側の端部だけであってもよい。この下流側の端部とは、例えば下流端側から１５ｍｍの範囲であり、好ましくは下流端から１０ｍｍの範囲である。このような構成においても、喫煙時に使用者が吸口部を唇で保持する部分では、上述する物理特性を満足しているため、咥え心地のよいフィルタ付き喫煙物品を得ることができる。
【００４９】
なお、第１の実施形態に係るフィルタ付き喫煙物品では、外側ラッパーで巻装されたフィルタの硬さは、９０％未満であることが好ましく、より好ましくは８０％以上９０％未満、さらに好ましくは８５以上９０未満である。フィルタ付き喫煙物品の咥え心地は、吸口部の硬さが極端に高くないほうが好ましい。
【００５０】
なお、第１の実施形態では、フィルタラッパーが１枚で構成される例を示して説明したが、フィルタラッパーは複数枚が接着剤等で接着された構成であってもよい。
【００５１】
（第２の実施形態）
第２の実施形態に係るフィルタ付き喫煙物品１は、図３に示す第１の実施形態と同様の構成を有しているが、外側ラッパー１３及びフィルタラッパー１２２を構成する材料のみ異なっている。
【００５２】
（ａ）外側ラッパー（１３）
外側ラッパー１３は、フィルタに巻装されたときの外周面の算術平均粗さが、２．０μｍ未満であり、より好ましくは１．０μｍ未満である材料であれば、特に限定されない。外側ラッパー１３は、例えば、第１の実施形態で説明した外側ラッパー１３と同様の材料であって、厚み及び坪量が第１の実施形態で説明したものより少ないもので構成される。外側ラッパー１３は、例えば、通常のコート紙であってもよい。
【００５３】
（ｂ）フィルタラッパー（１２２）
フィルタラッパー１２２は、折り回復角度が６０度以上であることが好ましく、より好ましくは１００度以上、さらに好ましくは１００度以上１２０度以下である。フィルタラッパー１２２は、例えば第１の実施形態で説明した基材層と同様の材料で構成される。フィルタラッパー１２２は、ポリエチレン系樹脂、ポリプロピレン等のポリオレフィン系樹脂、ポリエステル系樹脂のフィルムが好ましく、より好ましくはポリエステル又はポリオレフィンを主成分とするものである。フィルタラッパー１２２は、剛性及び強度を高め、かつ折り回復角度を高めるため、二軸延伸フィルムであることが好ましい。
【００５４】
フィルタラッパー１２２の坪量は、吸口部に適切な圧縮回復性を得るため、５０ｇ／ｍ２以上２００ｇ／ｍ２未満であることが好ましく、より好ましくは１００ｇ／ｍ２以上２００ｇ／ｍ２未満である。フィルタラッパー１２２は、吸口部に適切な圧縮回復性を得るため、５０μｍ以上１５０μｍ未満であることが好ましく、より好ましくは１００μｍ以上１５０μｍ未満である。外側ラッパー１３の坪量及び厚さが大きいと、一般的に折り回復角度が向上し、吸口部の圧縮回復性が向上する。
【００５５】
また、外側ラッパー１３及びフィルタラッパー１２２の合計の坪量は、吸口部に適切な圧縮回復性を得るため、５０ｇ／ｍ２以上２００ｇ／ｍ２未満であることが好ましく、より好ましくは１００ｇ／ｍ２以上２００ｇ／ｍ２未満である。また、外側ラッパー１３及びフィルタラッパー１２２の合計の坪量は、吸口部の圧縮回復性を得るため、５０μｍ以上１５０μｍ未満であることが好ましく、より好ましくは１００μｍ以上１５０μｍ未満である。
【００５６】
第２の実施形態に係る構成においても、第１の実施形態に係るフィルタ付き喫煙物品１と同様に、喫煙時に使用者が吸口部を唇で保持する際の感覚（咥え心地）がよいという効果を得ることができる。
【００５７】
なお、第２の実施形態では、フィルタラッパーが１枚で構成される例を示して説明したが、フィルタラッパーは複数枚が接着剤等で接着されたものであってもよい。その場合、複数枚のフィルタラッパーが接着されたものが、上述する折り回復角度を有することが好ましい。複数枚のフィルタラッパーの合計の坪量及び厚さが、上述する範囲内にあることが好ましい。
【００５８】
（第３の実施形態）
図４は、第３の実施形態に係るフィルタ付きシガレット２の一部を拡大して示す概略断面図である。第３の実施形態に係るフィルタ付きシガレット２は、フィルタの構成が異なること以外は、第１実施形態に係るフィルタ付きシガレット１と同様の構成を有する。
【００５９】
フィルタ２２は、２つのフィルタセグメント２２ａ、２２ｂを備えている。具体的には、フィルタ２２は、上流側に配置された第１のフィルタセグメント２２ａと、下流側に配置された第２のフィルタセグメント２２ｂとから構成される、いわゆるデュアルフィルタである。
【００６０】
第１のフィルタセグメント２２ａは、第１のフィルタ材２２１ａと、第１のフィルタ材２２１ａを巻装する第１の内側フィルタラッパー２２２ａからなる。第２のフィルタセグメント２２ｂは、第２のフィルタ材２２１ｂと、第２のフィルタ材２２１ｂを巻装する第２の内側フィルタラッパー２２２ｂからなる。第１のフィルタセグメント２２ａと第２のフィルタセグメント２２ｂとは、それらの外周面を覆う外側フィルタラッパー２２ｃによって巻かれ、接続されている。外側ラッパー２３は、シガレットロッド１１の下流端部及びフィルタ２２の外周面に巻かれ、シガレットロッド１１とフィルタ２２とを接続している。
【００６１】
第３の実施形態において、第１及び第２のフィルタセグメント２２ａ及び２２ｂのうち、少なくとも下流端側に位置する第２のフィルタセグメント２２ｂに対応する箇所では、圧縮荷重２．５Ｎをかけた後の圧縮回復性が６０％以上であり、より好ましくは６０％以上８０％未満、さらに好ましくは６０％以上７０％未満である。外側ラッパーは、少なくとも第２のフィルタセグメント２２ｂに対応する部分での外周面の算術平均粗さが、２．０μｍ未満であり、より好ましくは１．５μｍ以下、さらに好ましくは１．０μｍ以下である。
【００６２】
（ａ）外側ラッパー（２３）
外側ラッパー２３は、例えば、第１の実施形態で説明した外側ラッパー１３と同様の材料で構成される。
【００６３】
（ｂ）フィルタ材（２２１ａ，２２１ｂ）
第１のフィルタ材２２１ａ及び第２のフィルタ材２２１ｂは、例えば第１の実施形態で説明したフィルタ材１２１と同様の材料で構成される。
【００６４】
（ｃ）フィルタラッパー（２２２ａ、２２２ｂ，２２ｃ）
第１及び第２の内側フィルタラッパー２２２ａ、２２２ｂは、第１の実施形態で説明したフィルタラッパー１２２と同様の材料で構成される。外側フィルタラッパー２２ｃは、例えば第１の実施形態に係るフィルタラッパー１２２と同様の材料で構成される。
【００６５】
第３の実施形態に係る構成においても、第１の実施形態に係るフィルタ付き喫煙物品と同様に、喫煙時に使用者が吸口部を唇で保持する際に唇に接触する下流側の端部が外側ラッパーの算術平均粗さ及び吸口部の圧縮回複性を満足している。そのため、第３の実施形態に係る構成においても、第１の実施形態と同様に喫煙時に使用者が吸口部を唇で保持する際の感覚（咥え心地）がよいという効果を得ることができる。
【００６６】
なお、第３の実施形態では、第１及び第２のフィルタセグメントが、同一の材料で構成される例を説明したが、これに限定されない。例えば、第１のフィルタセグメントは吸着剤、例えば活性炭等をアセチルセルロース繊維の繊維間の間隙に分散添加したチャコールフィルタであり、第２のフィルタセグメントは通常のアセチルセルロース繊維からなる白色フィルタ材である等別の機能を有するデュアルフィルタであるように構成してもよい。
【００６７】
なお、第３の実施形態に係るフィルタ付き喫煙物品は、デュアルフィルタに限定されず、３以上のフィルタセグメントを有するものであってもよい。フィルタ付き喫煙物品は、２つのフィルタセグメントの間に１つの中空部を有する構成であってもよく、その中空部に破壊性香料プセルや香味粒子を備えるような構成であってもよい。これらの構成においても、少なくともフィルタを構成する複数のフィルタセグメントのうち下流端側に位置するものに対応する箇所で圧縮回複性及び算術平均粗さの物理特性を満足していれば、第１の実施形態に係るフィルタ付き喫煙物品と同様の効果を得ることができる。
【００６８】
（第４の実施形態）
第４の実施形態に係るフィルタ付き喫煙物品は、図４に示す第３の実施形態に係るフィルタ付き喫煙物品２と同様の構成を有しているが、外側ラッパー２３、外側フィルタラッパー２２ｃ及び第２の内側フィルタラッパー２２２ｂを構成する材料のみが異なっている。
【００６９】
（ａ）外側ラッパー（２３）
外側ラッパーは、フィルタに巻装されたときの外周面の算術平均粗さが、２．０μｍ未満であり、より好ましくは１．０μｍ未満である材料であれば、特に限定されない。外側ラッパーは、例えば、第１の実施形態で説明した外側ラッパー１３と同様の材料であって、厚み及び坪量が第１の実施形態で説明したものより少ないもので構成される。外側ラッパー２３は、例えば、通常のコート紙であってもよい。
【００７０】
（ｂ）フィルタラッパー（２２２ａ、２２２ｂ，２２ｃ）
第４の実施形態では、第１及び第２のフィルタ材２２１ａ及び２２１ｂは、それぞれ第１及び第２の内側フィルタラッパー２２２ａ及び２２２ｂ及び外側フィルタラッパー２２ｃの２枚のフィルタラッパーに巻装されている。
【００７１】
第１の内側フィルタラッパー２２２ａの材料は、特に限定されず、例えば第１の実施形態で説明したフィルタラッパー１２２と同様の材料で構成される。
【００７２】
第２の内側フィルタラッパー２２２ｂの材料及び外側フィルタラッパー２２ｃの材料は、例えば、第１の実施形態で説明した基材層と同様の材料で形成される。第２の内側フィルタラッパー２２２ｂの材料及び外側フィルタラッパー２２ｃは、ポリエチレン系樹脂、ポリプロピレン等のポリオレフィン系樹脂、ポリエステル系樹脂のフィルムが好ましく、より好ましくはポリエステル又はポリオレフィンを主成分とする二軸延伸フィルムである。
【００７３】
第２の内側フィルタラッパー２２２ｂ及び外側フィルタラッパー２２ｃは、互いに接着した状態の折り回復角度が好ましくは６０度以上、より好ましくは１００度以上、さらに好ましくは１００度以上１２０度以下であることが好ましい。
【００７４】
第２の内側フィルタラッパー２２２ｂ及び外側フィルタラッパー２２ｃの合計の坪量は、吸口部の圧縮回復性を得るため、５０ｇ／ｍ２以上２００ｇ／ｍ２未満であることが好ましく、より好ましくは１００ｇ／ｍ２以上２００ｇ／ｍ２未満である。第２の内側フィルタラッパー２２２ｂ及び外側フィルタラッパー２２ｃの合計の厚さは、吸口部の圧縮回復性を得るため、好ましく５０μｍ以上１５０μｍ未満であることが好ましく、より好ましくは１００μｍ以上１５０μｍ未満である。外側ラッパーの坪量及び厚さが大きいと、一般的に折り回復角度が向上し、かつ吸口部の圧縮回復性が向上する。
【００７５】
また、外側ラッパー２３、第２の内側フィルタラッパー２２２ｂ及び外側フィルタラッパー２２ｃの合計の坪量が、吸口部の圧縮回復性を得るため、５０ｇ／ｍ２以上２００ｇ／ｍ２未満であることが好ましく、より好ましくは１００ｇ／ｍ２以上２００ｇ／ｍ２未満である。外側ラッパー２３、第２の内側フィルタラッパー２２２ｂ及び外側フィルタラッパー２２ｃの合計の厚さは、吸口部の圧縮回復性を得るため、５０μｍ以上１５０μｍ未満であることが好ましく、より好ましくは１００μｍ以上１５０μｍ未満である。
【００７６】
第４の実施形態に係る構成においても、喫煙時に使用者が吸口部を唇で保持する際に接する下流側の端部が外側ラッパーの算術平均粗さ及び吸口部の圧縮回複性を満足している。第４の実施形態に係る構成においても、第３の実施形態に係るフィルタ付き喫煙物品と同様に、喫煙時に使用者が吸口部を唇で保持する際の感覚（咥え心地）がよいという効果を得ることができる。
【００７７】
なお、第４の実施形態では、下流端に配置されるフィルタ材が２枚のフィルタラッパーで巻装されている例を示して説明したが、３枚以上で巻装されている構成であってもよい。その場合、接着された複数枚のフィルタラッパーが、上述する折り回復角度を有することが好ましい。また、複数枚のフィルタラッパーの合計の坪量及び厚さが、上述する範囲内にあることが好ましい。
【００７８】
（実施例及び比較例）
以下、実施例及び比較例を用いて、実施形態をさらに説明する。
【００７９】
表１に示す実施例１〜７及び比較例１〜４に係る外側ラッパー、フィルタ及び試験サンプルを用いて、以下に説明する試験（１）〜（５）を行った。試験サンプルとは、後述する方法によって作製した外側ラッパーで巻装したフィルタである。実施例１〜７及び比較例１〜４に係る外側ラッパーでは、（１）算術平均粗さ、（２）折り回復角度の測定を行った。次いで、試験サンプルを用いて、（３）圧縮回復性、（４）硬さ、及び（５）咥え心地の官能評価を行った。
【００８０】
表１には、実施例１〜７及び比較例１〜４で使用した外側ラッパーの製品名、坪量、厚さ、算術平均粗さ及び折り回復角度、フィルタの可塑剤量、並びに試験サンプルの圧縮回複性、硬さ及び咥え心地の官能試験の結果を示す。
【表１】
0006790228.tif 000002
【００８１】
まず、実施例１〜７及び比較例１〜４に係る外側ラッパーを説明する。実施例１〜３では、合成紙であるピーチコート（登録商標）（ＷＥＲ−１３５ＤＳ、日清紡ペーパープロダクツ株式会社）を用いた。ピーチコート（登録商標）は、ポリエステル系樹脂であるポリエチレンテレフタラートフィルムである基材層、及び白色顔料塗工層である表面層から構成されている。実施例４及び５では、合成紙であるユポトレース（登録商標）（ＴＰＲＡ＃６０、株式会社ユポ・コーポレーション）を用いた。実施例６及び７では、ユポトレース（登録商標）（ＴＰＲＡ＃９０、株式会社ユポ・コーポレーション）を用いた。ユポトレース（登録商標）は、ポリプロピレン系樹脂からなる二軸延伸フィルムである基材層、及び樹脂からなる紙状層である表面層から構成されている。一方、比較例１では、日本たばこ株式会社のメビウスライト（登録商標）等のフィルタ付きシガレットに使用されている紙からなる汎用チップペーパーを使用した。比較例２〜４では、セロハン（坪量３３ｇ／ｍ２、厚さ３０μｍ）を使用した。
【００８２】
次に、実施例１〜７及び比較例１〜４に係るフィルタを説明する。フィルタ材は、フィラメントデニール１．９ｇ／９０００ｍのアセチルセルロース繊維（株式会社ダイセル）を使用した。フィルタラッパーは、汎用フィルタラッパーである厚さ５０μｍ、坪量２７ｇ／ｍ２の紙（日本製紙パピリア株式会社製）を使用した。
【００８３】
実施例１、比較例１及び２に係るフィルタでは、アセチルセルロース繊維のみからなるフィルタ材を使用した。実施例２、４、６、及び比較例３に係るフィルタでは、アセチルセルロース繊維に対してトリアセチンである可塑剤を９．０重量％添加したフィルタ材を使用した。また、実施例３、５、７及び比較例４に係るフィルタでは、アセチルセルロース繊維に対してトリアセチンである可塑剤を１７.０重量％添加したフィルタ材を使用した。
【００８４】
また、試験サンプルは、以下の方法で作製した。実施例１〜７及び比較例１〜４に係るフィルタ材を、フィルタラッパーで常法により巻装して切断し、それぞれ長さ２７ｍｍ、直径２４．２ｍｍのフィルタを作製した。次いで、実施例１〜７及び比較例１〜４に係る外側ラッパーを、それぞれのフィルタに両面テープを用いて巻装した。なお、この試験サンプルでは、両面テープは外側ラッパーの接合部のみに適用されるため、咥え心地の官能試験に影響を与えない。
【００８５】
以下に、試験（１）〜（５）の内容を説明する。
【００８６】
（１）算術平均粗さ
実施例１〜７及び比較例１〜４に係る外側ラッパーに対して、算術平均粗さの測定を行った。算術平均粗さは、外側ラッパーの有する面のうちフィルタに巻装した際に外周面とする面で測定を行った。算術平均粗さの測定は、株式会社ミツトヨ製のサーフテストＳＪ−２１０（商品名）を用いて測定した。算術平均粗さの測定における、フィルタ処理には、ガウシアンフィルタを用いた。また、検出機には、スタイラス先端Ｒ＝２μｍ及び先端角度６０°の形状のものを用いた。測定条件は、規格条件をＩＳＯ１９９７に準拠するように設定し、粗さ曲線Ｒを、カットオフ値λｃ＝２．５ｍｍ、λｓ＝８μｍ、区間数（Ｎ）４に設定して求めた。
【００８７】
（２）折り回復角度
実施例１〜７及び比較例１〜４に係る外側ラッパーに対して、折り回復角度の測定を行った。評価機として、０．１ＭＰａのニップ圧になるように互いに接触されるゴムローラ及びメタルローラを使用した。まず、実施例１〜７及び比較例１〜４に係る外側ラッパーを、５．５ｃｍ×５．５ｃｍの寸法に切断した後、折り目がつかないように曲げながら、一辺とその対向する一辺とを合わせてループ形状にした。次いで、上述する評価機のゴムローラ及びメタルローラ間を通過させ、１８０度に折りたたまれた外側ラッパーを実験台上に速やかに移動し、３０秒後の折り回復角度（°）を測定した。
【００８８】
（３）圧縮回復性
実施例１〜７及び比較例１〜４に係る試験サンプルに関して、圧縮回復性の試験を行った。圧縮回複性は、図１に示すような、圧縮変形量［ｍｍ］に対応する圧縮復元力［Ｎ］をプロットして得られる圧縮変形量−圧縮復元力曲線から算出される。圧縮変形量［ｍｍ］は、圧縮荷重によって圧縮された試験サンプルの直径の変形量である。圧縮復元力［Ｎ］は、圧縮された試験サンプルからの元の形状に戻ろうとする力である。
【００８９】
圧縮変形量−圧縮復元力曲線の測定には、評価機として、レオメータ（サン科学製ＣＲ−３０００ＥＸ−Ｓ）を使用した。図５は、圧縮回複性の測定方法を示す概略図である。レオメータは、試験サンプルを載置する測定台１０３と、直径１０ｍｍの円柱形のプランジャー１０４を備えている。次に、レオメータの測定台１０３の上面に試験サンプル１０５を、その側面が接触するように載置した。試験サンプル１０５にプランジャー１０４が圧縮荷重を加えていないとき（図５の（ａ））、試験サンプル１０５からの圧縮復元力は０Ｎであり、圧縮変形量は０ｍｍである（点Ａ）。次いで、試験サンプル１０５に加わる圧縮荷重が２．５Ｎになるまで、１３ｍｍ／分の速度で円柱状プランジャー１０４を垂直方向に進行させ、試験サンプル１０５を垂直方向に圧縮する（図５の（ｂ））。このときの圧縮変形量［ｍｍ］に対応する圧縮復元力［Ｎ］を記録する（曲線Ａ−Ｂ）。次いで、圧縮荷重が２．５Ｎ（圧縮復元力が２．５Ｎ）に到達したとき、プランジャー１０４による圧縮操作を停止しそのときの圧縮変形量ＴＢｍｍを記録する（点Ｂ）。その後、圧縮操作を停止して、プランジャー１０４が垂直方向に自由に可動する状態にして、試験サンプル１０５からの復元力が０Ｎになるまで形状が復元するときの圧縮変形量ｍｍに対応する圧縮復元力［Ｎ］を記録する（曲線Ｂ−Ｃ）。次いで、圧縮復元力が０Ｎに到達したとき、そのときの圧縮変形量ＴＣｍｍを記録する（点Ｃ）。その結果、図１に示すような圧縮変形量−圧縮復元力曲線において、圧縮時（曲線Ａ−Ｂ）及び復元時（曲線Ｂ−Ｃ）では異なった曲線を示した。図１において、圧縮変形量ＴＢｍｍ及び圧縮復元力０Ｎである点を点Ｄとする。
【００９０】
圧縮変形量−圧縮復元力曲線において、圧縮時（曲線Ａ−Ｂ）の仕事量（領域ＡＢＤの面積）、復元時（曲線Ｂ−Ｃ）の仕事量（領域ＣＢＤ）をそれぞれ算出する。圧縮回復性［％］は、次式で算出される。
【００９１】
圧縮回復性［％］＝（領域ＣＢＤの面積）／（領域ＡＢＤの面積）×１００［％］
（４）硬さ
実施例１〜７及び比較例１〜４に係る試験サンプルに関して、硬さの試験を行った。評価機として、ボルグワルド社製のＤＤ６０Ａ型Ｄｅｎｓｍｅｔｅｒを使用した。硬さは、１０本の試験サンプルに２ｋｇの負荷を２０秒間加え、外側ラッパーで巻装されたフィルタの窪んだ平均直径を測定することよって求められる。この試験は、この機器のための標準試験法に従って、摂氏２２±２度の周囲温度で行われる。
【００９２】
このような装置は、各シリンダの長さが１６ｃｍ、直径が１０ｍｍの２つの平行金属シリンダ対を備えている。第１のシリンダ対を１０本の下方に１６ｍｍ離して平行に配置して試験サンプルの支持体として作用させ、これらの第１のシリンダ対を試験サンプルが渡すように１０本の試験サンプルを平行に等間隔に配置する。試験中、第１のシリンダ対は静止したままである。第２のシリンダ対を第１のシリンダ対と位置合わせし、試験中に第１のシリンダ対と第２のシリンダ対が試験サンプルを挟んで互いに近付くようにする。第２のシリンダ対を、１０本の試験サンプルに向かって移動するように配置し、１０本の試験サンプルに亘って２ｋｇの負荷を与える。このとき、第１及び第２のシリンダ対は、それぞれ２０点で試験サンプルに接触する。２０秒間に亘って試験サンプル上に負荷を保持し、圧縮された試験サンプルの直径を測定した後に試験を完了する。試験中は、各試験サンプルを互いに接触しないように離して配置する。１０本の試験サンプルの先端を支持するためにフレームを使用して、試験中に１０本の試験サンプルが互いに平行に等間隔を開けた状態を確実に保つ支援とすることができる。この試験方法は、特表２０１６−５２３５６５号公報に記載の硬さの測定方法と同様のものである。
【００９３】
（５）咥え心地の官能評価
実施例１〜７及び比較例１〜４に係る試験サンプルを、２３名のパネルによって実際に咥えてもらい、吸口部を唇で保持した感覚（咥え心地）について官能評価を行った。なお、咥え心地は、２３名のパネルが、咥え心地が非常に好きと感じた場合は「７」、好きと感じた場合は「６」、やや好きと感じた場合は「５」、どちらともいえないと感じた場合には「４」、やや嫌いと感じた場合には「３」、嫌いと感じた場合には「２」、非常に嫌いと感じた場合には「１」という７段階の数値で評価してもらい、平均した値である。
【００９４】
表１の結果より明らかなように、外側ラッパーの外周面の算術平均粗さが２．０μｍ未満であり、圧縮回復性が６０％以上である実施例１〜７に係る試験サンプルでは、官能評価が４．０〜５．１の高い数値となった。実施例１〜７に係る試験サンプルは、いずれも１００度以上の外側ラッパーの折り回復角度を有している。また、実施例１〜７のなかでも、試験サンプルの硬さが９０％未満である実施例１、４及び６では、官能評価が４．６〜５．１と特に高い数値となった。特に、算術平均粗さが０．７μ以下であり、圧縮回復性が６１％、硬さが８９％、折り回復角度１００度である実施例１において、咥え心地が５．１の数値であり最も高かった。
【００９５】
対して、算術平均粗さが２．０以上である比較例１〜４では、官能評価が４．０未満の低い数値となった。比較例１〜４では、外側ラッパーの折り回復角度がいずれも６０度未満であった。
【００９６】
以上のように、実施例１〜７に係る外側ラッパーの外周面の算術平均粗さが２．０μｍ未満であり、圧縮回復性が６０％以上である試験サンプルでは官能評価において高評価であり、魅力が向上していること示された。
【００９７】
なお、いくつかの実施形態について説明したが、これらの実施形態は、例示であり、発
明の範囲を限定するものではない。これらの実施形態は、その他の様々な形態で実施され
ることができ、発明の要旨を逸脱しない範囲で、種々の変更を行うことができる。これら
の実施形態及びその変形は、発明の範囲や要旨に含まれるとともに、特許請求の範囲に記
載された発明とその均等の範囲に含まれる。
以下に、本願出願の当初の特許請求の範囲に記載された発明を付記する。
［１］  エアロゾル発生部材；
フィルタ材と、前記フィルタ材の外周面を巻装する１枚又は複数枚のフィルタラッパーと、を備えるフィルタ；及び
前記エアロゾル発生部材の端部及び前記フィルタの外周面を巻装する外側ラッパー；
を備え、
前記外側ラッパーの外周面は、算術平均粗さが２．０μｍ未満であり、
前記外側ラッパーで巻装された前記フィルタは、長さ１０ｍｍの範囲に対して、直径方向に圧縮荷重２．５Ｎをかけた後の圧縮回復性が６０％以上であることを特徴とするフィルタ付き喫煙物品。
［２］  前記外側ラッパーの外周面の算術平均粗さは、１．０μｍ以下であることを特徴とする［１］に記載のフィルタ付き喫煙物品。
［３］  前記外側ラッパー又は、前記１枚若しくは複数枚のフィルタラッパーの折り回復角度が６０度以上であることを特徴とする［１］又は［２］に記載のフィルタ付き喫煙物品。
［４］  前記外側ラッパー又は、前記１枚若しくは複数枚のフィルタラッパーの前記折り回復角度は、１００度以上であることを特徴とする［３］に記載のフィルタ付き喫煙物品。
［５］  前記外側ラッパー又は、前記１枚若しくは複数枚のフィルタラッパーの前記折り回復角度は、１００度以上１２０度以下であることを特徴とする［４］に記載のフィルタ付き喫煙物品。
［６］  前記外側ラッパーは、複数層を含むシートであることを特徴とする［１］〜［５］のいずれか１つに記載のフィルタ付き喫煙物品。
［７］  前記複数層を含むシートは、ポリオレフィン又はポリエステルを主成分とするフィルムからなる基材層を含むことを特徴とする［６］に記載のフィルタ付き喫煙物品。
［８］  前記基材層は、二軸延伸フィルムであることを特徴とする［７］に記載のフィルタ付き喫煙物品。
［９］  前記複数層を含むシートは、前記基材層の片面又は両面に設けられた表面層をさらに備えることを特徴とする［７］又は［８］に記載のフィルタ付き喫煙物品。
［１０］  前記表面層は、無機充填剤を含むことを特徴とする［９］に記載のフィルタ付き喫煙物品。
［１１］  前記外側ラッパーで巻装された前記フィルタは、硬さが９０％未満であることを特徴とする［１］〜［１０］のいずれか１つに記載のフィルタ付き喫煙物品。
［１２］  前記外側ラッパーの坪量は、１００ｇ／ｍ２以上であることを特徴とする請求項［１］〜［１１］のいずれか１つに記載のフィルタ付き喫煙物品。
［１３］  前記外側ラッパーの厚さは、１００μｍ以上であることを特徴とする［１］〜［１２］のいずれか１つに記載のフィルタ付き喫煙物品。
［１４］  前記１枚又は複数枚のフィルタラッパーは、ポリオレフィンを主成分とするフィルム又はポリエステルを主成分とするフィルムであることを特徴とする［１］〜［１１］のいずれか１つに記載のフィルタ付き喫煙物品。
［１５］  前記１枚又は複数枚のフィルタラッパーは、二軸延伸フィルムであることを特徴とする［１４］に記載のフィルタ付き喫煙物品。
［１６］  前記１枚又は複数枚のフィルタラッパーの合計の坪量は、１００ｇ／ｍ２以上であることを特徴とする［１４］又は［１５］に記載のフィルタ付き喫煙物品。
［１７］  前記１枚又は複数枚のフィルタラッパーの合計の厚さは、１００μｍ以上であることを特徴とする［１４］〜［１６］のいずれか１つに記載のフィルタ付き喫煙物品。
【符号の説明】
【００９８】
１…第１の実施形態に係るフィルタ付き喫煙物品  １１…エアロゾル発生部材（シガレットロッド）  １１１…たばこ刻み  １１２…シガレットペーパー  １２，２２…フィルタ  １２１…フィルタ材  １３、２３…外側ラッパー  ２…第３の実施形態に係るフィルタ付き喫煙物品  ２２ａ…第１のフィルタセグメント  ２２ｂ…第２のフィルタセグメント  ２２１ａ…第１のフィルタ材  ２２１ｂ…第２のフィルタ材  ２２２ａ…第１の内側フィルタラッパー  ２２２ｂ…第２の内側フィルタラッパー  ２２ｃ…外側フィルタラッパー
【図１】
0006790228.tif 000003
【図２】
0006790228.tif 000004
【図３】
0006790228.tif 000005
【図４】
0006790228.tif 000006
【図５】
0006790228.tif 000007